(57)【要約】  本発明は、光反射層と、前記光反射層上に備えられた光吸収層とを含む色発現層を含み、前記光吸収層は、厚さが異なる２以上の地点を含むことを特徴とする装飾部材に関する。
2020507095.tif 000002
【特許請求の範囲】
【請求項１】
光反射層と、
前記光反射層上に備えられた光吸収層と
を含む
色発現層を含み、
前記光吸収層は、厚さが異なる２以上の地点を含む
装飾部材。
【請求項２】
前記光吸収層は、厚さが異なる２以上の領域を含む、
請求項１に記載の装飾部材。
【請求項３】
前記光吸収層は、上面が傾斜角度０度超過９０度以下の傾斜面を有する領域を１つ以上含み、
前記光吸収層は、いずれか１つの傾斜面を有する領域における厚さと異なる厚さを有する領域を１つ以上含む、
請求項１または２に記載の装飾部材。
【請求項４】
前記光吸収層は、厚さが漸進的に変化する領域を１つ以上含む、
請求項１から３のいずれか１項に記載の装飾部材。
【請求項５】
前記光吸収層は、上面が傾斜角度０度超過９０度以下の傾斜面を有する領域を１つ以上含み、
少なくとも１つの傾斜面を有する領域は、光吸収層の厚さが漸進的に変化する構造を有する、
請求項１から４のいずれか１項に記載の装飾部材。
【請求項６】
前記光吸収層は、ΔＥ＊ａｂ＞１の二色性を有する、
請求項１から５のいずれか１項に記載の装飾部材。
【請求項７】
前記光吸収層の上面は、
コーン（ｃｏｎｅ）形態の突出部または溝部を有するパターン、
最高点が線形態の突出部または最低点が線形態の溝部を有するパターン、または
コーン形態の上面が切り取られた構造の突出部または溝部を有するパターン
を含む、
請求項１から６のいずれか１項に記載の装飾部材。
【請求項８】
前記コーン形態の突出部または溝部を有するパターンは、
前記コーン形態のパターンを上面から観察した時、
コーンの頂点を基準として３６０度回転時、
同一の形態が２個以下存在する、
請求項７に記載の装飾部材。
【請求項９】
前記最高点が線形態の突出部または最低点が線形態の溝部を有するパターンは、
上面から観察した時、
重心点を基準として３６０度回転時、
同一の形態が１個しか存在しない、
請求項７に記載の装飾部材。
【請求項１０】
前記光吸収層は、４００ｎｍにおける屈折率が０〜８である、
請求項１から９のいずれか１項に記載の装飾部材。
【請求項１１】
前記光吸収層は、４００ｎｍにおける消滅係数が０超過４以下である、
請求項１から１０のいずれか１項に記載の装飾部材。
【請求項１２】
前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）および銀（Ａｇ）の中から選択される１種または２種以上の材料、その酸化物、窒化物または酸窒化物、炭素および炭素複合体のうちの１種または２種以上の材料を含む単一層または多層である、
請求項１から１１のいずれか１項に記載の装飾部材。
【請求項１３】
前記光吸収層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）および銀（Ａｇ）の中から選択される１種または２種以上の材料、またはその酸化物、窒化物または酸窒化物を含む単一層または多層である、
請求項１から１２のいずれか１項に記載の装飾部材。
【請求項１４】
前記光反射層の厚さは、１ｎｍ以上である、
請求項１から１３のいずれか１項に記載の装飾部材。
【請求項１５】
前記光吸収層の厚さは、５〜５００ｎｍである、
請求項１から１４のいずれか１項に記載の装飾部材。
【請求項１６】
前記光吸収層の領域別厚さの差は、２〜２００ｎｍである、
請求項１から１５のいずれか１項に記載の装飾部材。
【請求項１７】
前記光反射層の下面に備えられた基材をさらに含む、
請求項１から１６のいずれか１項に記載の装飾部材。
【請求項１８】
前記装飾部材は、デコフィルム、またはモバイル機器のケースである、
請求項１から１７のいずれか１項に記載の装飾部材。
【発明の詳細な説明】
【技術分野】
【０００１】
本出願は、２０１７年３月６日付で韓国特許庁に提出された韓国特許出願第１０−２０１７−００２８２６１号および２０１７年１０月２０日付で韓国特許庁に提出された韓国特許出願第１０−２０１７−０１３６７９０号の出願日の利益を主張し、その内容のすべては本明細書に組み込まれる。
【０００２】
本発明は、装飾部材およびその製造方法に関する。具体的には、本発明は、モバイル機器や電子製品への使用に適した装飾部材およびその製造方法に関する。
【背景技術】
【０００３】
携帯電話、多様なモバイル機器、家電製品は、製品の機能のほか、製品のデザイン、例えば、色相、形態、パターンなどが、顧客にとっての製品の価値付与に大きな役割を果たす。デザインによって製品の選好度および価格も左右されている。
【０００４】
一例として、携帯電話の場合、多様な色相と色感を多様な方法で実現して製品に適用している。携帯電話ケース素材自体に色を付与する方式と、色と形状を実現したデコフィルムをケース素材に付着させてデザインを付与する方式とがある。
【０００５】
既存のデコフィルムにおいて、色相の発現は、印刷、蒸着などの方法により実現しようとした。異種の色相を単一面に表現する場合は２回以上印刷をしなければならず、立体パターンに色を多様に与えようとする際は実現が現実的に難しい。また、既存のデコフィルムは、見る角度によって色相が固定されており、やや変化があるとしても色感の差の程度に限定される。
【発明の概要】
【発明が解決しようとする課題】
【０００６】
本発明は、同一面に複数の色相を容易に実現することができ、立体パターンに複数の色相を実現することができ、見る角度によって色相変化を提供することができる装飾部材を提供しようとする。
【課題を解決するための手段】
【０００７】
本出願の一実施態様は、光反射層と、前記光反射層上に備えられた光吸収層とを含む色発現層を含み、前記光吸収層は、厚さが異なる２以上の地点を含むことを特徴とする装飾部材を提供する。
【０００８】
本出願のもう一つの実施態様によれば、前記光吸収層は、厚さが異なる２以上の領域を含むことを特徴とする装飾部材を提供する。
【０００９】
本出願のもう一つの実施態様によれば、前記光吸収層は、上面が傾斜角度０度超過９０度以下の傾斜面を有する領域を１つ以上含み、前記光吸収層は、いずれか１つの傾斜面を有する領域における厚さと異なる厚さを有する領域を１つ以上含む。
【００１０】
本出願のもう一つの実施態様によれば、前記光吸収層は、厚さが漸進的に変化する領域を１つ以上含む。
【００１１】
本出願のもう一つの実施態様によれば、前記光吸収層は、上面が傾斜角度０度超過９０度以下の傾斜面を有する領域を１つ以上含み、少なくとも１つの傾斜面を有する領域は、光吸収層の厚さが漸進的に変化する構造を有する。
【００１２】
本出願のもう一つの実施態様によれば、前記光反射層は、金属層、金属酸化物、金属窒化物、金属酸窒化物層、炭素または炭素複合体層、または無機物層である。
【００１３】
本出願のもう一つの実施態様によれば、前記光吸収層は、４００ｎｍにおける消滅係数（ｋ）値が０超過４以下、好ましくは０．０１〜４である。
【００１４】
本出願のもう一つの実施態様によれば、前記光反射層の下面または光吸収層の上面に備えられた基材をさらに含む。
【００１５】
本出願のもう一つの実施態様によれば、前記装飾部材は、デコフィルム、またはモバイル機器のケースまたは家電製品ケース、またはカラー装飾が求められる生活用品である。
【発明の効果】
【００１６】
本明細書に記載の実施態様によれば、外部光が色発現層を通して入射時の入射経路と反射時の反射経路それぞれで光吸収が行われ、外部光は光吸収層の表面と光反射層の表面でそれぞれ反射が行われるので、光吸収層の表面における反射光と光反射層の表面における反射光との間に補強干渉および相殺干渉の現象が発生する。前記のような入射経路と反射経路における光吸収と補強干渉および相殺干渉の現象により特定の色相が発現できる。また、発現する色相は厚さ依存性を有しているため、同一の物質構成を有する場合にも、厚さに応じて色相を変化させることができる。
【００１７】
したがって、同一面に光吸収層が厚さの異なる２以上の地点または領域を有するようにすることで複数の色相発現が可能であり、立体パターンに色発現層を形成することで立体パターンに多様な色相実現が可能である。
【００１８】
また、光吸収層の上面が少なくとも１つの傾斜面を有するようにする場合、見る角度によって発現する色相の変化を実現することができるだけでなく、簡単な工程で光吸収層が厚さの異なる２以上の領域を有するように製造することができる。
【図面の簡単な説明】
【００１９】
【図１】光反射層および光吸収層構造における色相発現の作用原理を説明するための模式図である。
【図２】本出願の実施態様に係る装飾部材の積層構造を例示するものである。
【図３】本出願の実施態様に係る装飾部材の積層構造を例示するものである。
【図４】本出願の実施態様に係る装飾部材の積層構造を例示するものである。
【図５】本出願の実施態様に係る装飾部材の積層構造を例示するものである。
【図６】本出願の実施態様に係る装飾部材の光吸収層の上面構造を例示するものである。
【図７】本出願の実施態様に係る装飾部材の光吸収層の上面構造を例示するものである。
【図８】本出願の実施態様に係る装飾部材の光吸収層の上面構造を例示するものである。
【図９】光吸収層の厚さに応じて色相発現が異なって現れることを示す図である。
【図１０】光吸収層の厚さに応じて色相発現が異なって現れることを示す図である。
【図１１】光吸収層の厚さに応じて色相発現が異なって現れることを示す図である。
【図１２】実施例１〜３および比較例１で製造された装飾部材の構造および色相の観測結果を示すものである。
【図１３】実施例１〜３および比較例１で製造された装飾部材の構造および色相の観測結果を示すものである。
【図１４】実施例４および５で製造した装飾部材の光吸収層の構造を示すものである。
【図１５】比較例２で製造した装飾部材の光吸収層の構造を示すものである。
【図１６】実施例４および５と比較例２で製造された装飾部材の傾斜面で垂直な方向で観測された色相を示すものである。
【図１７】光吸収層の上面に実現可能なパターンを例示するものである。
【図１８】光吸収層の上面に実現可能なパターンを例示するものである。
【図１９】光吸収層の上面に実現可能なパターンを例示するものである。
【図２０】光吸収層の上面に実現可能なパターンを例示するものである。
【図２１】光吸収層の上面に実現可能なパターンを例示するものである。
【図２２】アルミニウム酸窒化物のｎおよびｋ値を示すグラフである。
【００２０】
図１３および図１６の座標値は、各色のＬａｂ座標上の値を示すものである。
【発明を実施するための形態】
【００２１】
以下、本発明を詳細に説明する。
【００２２】
本明細書において、「地点」とは、面積を有しない１つの位置を意味するものである。本明細書では、光吸収層の厚さが互いに異なる地点が２以上存在することを表すために前記表現が使われる。
【００２３】
本明細書において、「領域」とは、一定面積を有する部分を表現する。例えば、前記装飾部材を、光反射層が下部、前記光吸収層が上部に置かれるように地面に置き、前記傾斜面の両端部または厚さが同一の両端部を地面に対して垂直に区分した時、傾斜面を有する領域は、前記傾斜面の両端部に区分された面積を意味し、厚さが同一の領域は、前記厚さが同一の両端部に区分された面積を意味する。
【００２４】
本明細書において、「面」または「領域」は、平面であってもよいが、これに限定されず、全部または一部が曲面であってもよい。例えば、垂直断面の形態が円や楕円の弧の一部、波構造、ジグザグなどの構造が含まれる。
【００２５】
本明細書において、「傾斜面」とは、前記装飾部材を、光反射層が下部、前記光吸収層が上部に置かれるように地面に置いた時、地面を基準として上面のなす角度が０度超過９０度以下の面を意味する。
【００２６】
本明細書において、ある層の「厚さ」とは、当該層の下面から上面までの最短距離を意味する。
【００２７】
本明細書において、「または」とは、別の定義がない限り、挙げられたものを選択的にまたはすべて含む場合、すなわち、「および／または」の意味を表す。
【００２８】
本明細書において、「層」とは、当該層が存在する面積を７０％以上覆っているものを意味する。好ましくは７５％以上、より好ましくは８０％以上覆っているものを意味する。
【００２９】
本出願の一実施態様に係る装飾部材は、光反射層と、前記光反射層上に備えられた光吸収層とを含む色発現層を含み、前記光吸収層は、厚さが異なる２以上の地点を含むことを特徴とする。
【００３０】
本出願のもう一つの実施態様によれば、前記光吸収層は、厚さが異なる２以上の領域を含むことを特徴とする装飾部材を提供する。
【００３１】
前記実施態様によれば、光吸収層では、光の入射経路および反射経路で光吸収が行われ、また、光は光吸収層の表面と光吸収層と光反射層との界面でそれぞれ反射して、２つの反射光が補強または相殺干渉をする。本明細書において、光吸収層の表面で反射する光は表面反射光、光吸収層と光反射層との界面で反射する光は界面反射光で表現される。図１にこのような作用原理の模式図を示した。図１には、基材１０１、光反射層２０１および光吸収層３０１が順に積層された構造を示すものであって、光反射層の下部に基材が位置しているが、必須ではない。
【００３２】
前記実施態様に係る構造の例示を図２および図３に示した。図２および図３で、光反射層２０１上に光吸収層３０１が備えられ、光吸収層は、互いに異なる厚さを有する２以上の地点を有する。図２によれば、Ａ地点とＢ地点における光吸収層３０１の厚さが異なる。図３によれば、Ｃ領域とＤ領域における光吸収層３０１の厚さが異なる。
【００３３】
本出願のもう一つの実施態様によれば、前記光吸収層は、上面が傾斜角度０度超過９０度以下の傾斜面を有する領域を１つ以上含み、前記光吸収層は、いずれか１つの傾斜面を有する領域における厚さと異なる厚さを有する領域を１つ以上含む。
【００３４】
前記光反射層の上面の傾斜度のような表面特性は、前記光吸収層の上面と同一であってもよい。例えば、光吸収層の形成時に蒸着方法を利用することにより、光吸収層の上面は、光反射層の上面と同一の傾斜度を有することができる。
【００３５】
図４に上面が傾斜面を有する光吸収層を有する装飾部材の構造を例示した。基材１０１、光反射層２０１および光吸収層３０１が積層された構造であって、光吸収層３０１のＥ領域における厚さｔ１と、Ｆ領域における厚さｔ２とは異なる。
【００３６】
図４は、互いに対向する傾斜面、すなわち断面が三角形の構造を有する光吸収層に関する。図４のように、互いに対向する傾斜面を有するパターンの構造では、同じ条件で蒸着を進行させても三角形構造の２つの面で光吸収層の厚さが異なる。これによって、１回の工程だけで厚さが異なる２以上の領域を有する光吸収層を形成することができる。これによって、光吸収層の厚さに応じて発現色相が異なる。この時、光反射層の厚さは、一定以上であれば、色相変化に影響を及ぼさない。
【００３７】
本出願のもう一つの実施態様によれば、前記光吸収層は、厚さが漸進的に変化する領域を１つ以上含む。図２によれば、光吸収層の厚さが漸進的に変化する構造を例示した。
【００３８】
本出願のもう一つの実施態様によれば、前記光吸収層は、上面が傾斜角度０度超過９０度以下の傾斜面を有する領域を１つ以上含み、少なくとも１つの傾斜面を有する領域は、光吸収層の厚さが漸進的に変化する構造を有する。図５に上面が傾斜面を有する領域を含む光吸収層の構造を例示した。図５のＧ領域およびＨ領域とも、光吸収層の上面が傾斜面を有し、光吸収層の厚さが漸進的に変化する構造を有する。
【００３９】
一例によれば、前記光吸収層は、傾斜角度が１度〜９０度の範囲内である第１傾斜面を有する第１領域を含み、上面が前記第１傾斜面と傾斜方向が異なるか、傾斜角度が異なる傾斜面を有するか、上面が水平である第２領域をさらに含んでもよい。この時、前記第１領域と前記第２領域における光吸収層の厚さが互いに異なっていてもよい。
【００４０】
もう一つの例によれば、前記光吸収層は、傾斜角度が１度〜９０度の範囲内である第１傾斜面を有する第１領域を含み、上面が前記第１傾斜面と傾斜方向が異なるか、傾斜角度が異なる傾斜面を有するか、上面が水平である２つ以上の領域をさらに含んでもよい。この時、前記第１領域および前記２つ以上の領域における光吸収層の厚さは、すべて互いに異なっていてもよい。
【００４１】
本出願のもう一つの実施態様によれば、前記光吸収層が非対称構造のパターンを含む。本明細書において、非対称構造とは、上面、側面または断面から観察した時、少なくとも１つの面で非対称構造を有するものを意味する。このように非対称構造を有する場合、前記装飾部材は、二色性を発現することができる。二色性とは、見る角度によって異なる色相が観測されることを意味する。
【００４２】
色の表現は、ＣＩＥ  Ｌ＊ａ＊ｂ＊で表現が可能であり、色差は、Ｌ＊ａ＊ｂ＊空間における距離（ΔＥ＊ａｂ）を利用して定義される。具体的には、
【数１】
2020507095.tif 000003
であり、０＜ΔＥ＊ａｂ＜１の範囲内では観察者が色差を認知することができない［参考文献：Ｍａｃｈｉｎｅ  Ｇｒａｐｈｉｃｓ  ａｎｄ  Ｖｉｓｉｏｎ２０（４）：３８３−４１１］。したがって、本明細書では、二色性をΔＥ＊ａｂ＞１で定義することができる。
【００４３】
一例によれば、前記光吸収層は、上面がコーン（ｃｏｎｅ）形態の突出部または溝部を有するパターンを含む。コーン形態は、円錐、楕円錐、または多角錐の形態を含む。ここで、多角錐の底面の形態は、三角形、四角形、突出点が５個以上の星状などがある。前記コーン形態は、光吸収層の上面に形成された突出部の形態であってもよく、光吸収層の上面に形成された溝部の形態であってもよい。前記突出部は、断面が三角形であり、前記溝部は、断面が逆三角形形態になる。光吸収層の下面も、光吸収層の上面と同一の形態を有することができる。
【００４４】
一例によれば、前記コーン形態のパターンは、非対称構造を有することができる。例えば、前記コーン形態のパターンを上面から観察した時、コーンの頂点を基準として３６０度回転時、同一の形態が３個以上存在する場合、前記パターンから二色性が発現しにくい。しかし、前記コーン形態のパターンを上面から観察した時、コーンの頂点を基準として３６０度回転時、同一の形態が２個以下存在する場合、二色性が発現できる。図６は、コーン形態の上面を示すもので、（ａ）は、すべて対称構造のコーン形態を示すものであり、（ｂ）は、非対称構造のコーン形態を例示するものである。
【００４５】
対称構造のコーン形態は、コーン形態の底面が円であるか各辺の長さが同一の正多角形であり、コーンの頂点が底面の重心点の垂直線上に存在する構造である。しかし、非対称構造のコーン形態は、これを上面から観察した時、コーンの頂点の位置を底面の重心点でない点の垂直線上に存在する構造であるか、底面が非対称構造の多角形または楕円の構造である。底面が非対称構造の多角形の場合は、多角形の辺または角の少なくとも１つを残りと異なって設計することができる。
【００４６】
例えば、図７のように、コーンの頂点の位置を変更することができる。具体的には、図７の１番目の図のように、上面から観察した時、コーンの頂点を底面の重心点０１の垂直線上に位置するように設計する場合、コーンの頂点を基準として３６０度回転時、４つの同一の構造を得ることができる（４ｆｏｌｄ  ｓｙｍｍｅｔｒｙ）。しかし、コーンの頂点を底面の重心点０１でない位置０２に設計することにより、対称構造が破れる。底面の一辺の長さをｘ、コーンの頂点の移動距離をａおよびｂ、コーンの頂点０１または０２から底面まで垂直に連結した線の長さであるコーン形態の高さをｈ、底面とコーンの側面とのなす角度をθｎとすれば、図７の面１、面２、面３および面４に対して、下記のようなコサイン値が得られる。
【００４７】
【数２】
2020507095.tif 000004
【００４８】
この時、θ１とθ２は同一であるので、二色性がない。しかし、θ３とθ４は異なり、|θ３−θ４|は２色間の色差（Ｅ＊ａｂ）を意味するので、二色性を示すことができる。ここで、|θ３−θ４|＞０である。このように、コーンの底面と側面とのなす角度を利用して、対称構造がどれだけ破れているか、すなわち非対称の程度を定量的に示すことができ、このような非対称の程度を示す数値は、二色性の色差に比例する。
【００４９】
もう一つの例によれば、前記光吸収層は、最高点が線形態の突出部または最低点が線形態の溝部を有するパターンを含む。図１８〜図２０に線形態の突出部を実現した例の写真を示した。前記線形態は、直線形態であってもよく、曲線形態であってもよいし、曲線と直線をすべて含んでもよい。線形態の突出部または溝部を有するパターンを上面から観察した時、上面の重心点を基準として３６０度回転時、同一の形態が２個以上存在する場合、二色性を発現しにくい。しかし、線形態の突出部または溝部を有するパターンを上面から観察した時、上面の重心点を基準として３６０度回転時、同一の形態が１個しか存在しない場合、二色性を発現することができる。図８は、線形態の突出部を有するパターンの上面を示すもので、（ａ）は、二色性を発現しない線形態の突出部を有するパターンを例示するものであり、（ｂ）は、二色性を発現する線形態の突出部を有するパターンを例示するものである。図８（ａ）のＸ−Ｘ'断面は、二等辺三角形または正三角形であり、図８（ｂ）のＹ−Ｙ'断面は、側辺の長さが互いに異なる三角形である。
【００５０】
もう一つの例によれば、前記光吸収層は、上面がコーン形態の上面が切り取られた構造の突出部または溝部を有するパターンを含む。図２１に断面が非対称の逆台形の溝部を実現した写真を示した。このようなパターンの断面は、台形または逆台形形態であってもよい。この場合にも、上面、側面または断面が非対称構造を有するように設計することにより、二色性を発現することができる。
【００５１】
前記例示した構造以外にも、図１７のような多様な突出部または溝部パターンを実現することができる。
【００５２】
前記光吸収層は、屈折率（ｎ）、消滅係数（ｋ）および厚さ（ｔ）に応じて多様な色相実現が可能である。図９は、光吸収層の厚さに応じて、波長別反射率を示すものであり、図１０は、これによって実現した色相を示すものである。具体的には、図９の場合、ＣｕＯ／ＣｕのＣｕＯ蒸着厚さ別反射率のシミュレーショングラフであって、同一の蒸着条件でＣｕＯの厚さを１０〜６０ｎｍ変更しながら作成した資料である。
【００５３】
図１１は、視野角度によって異なる色相が観察されることを示すシミュレーション結果である。図１１は、ＣｕＯＮ／Ａｌのシミュレーション結果である。図１１では、光吸収層の厚さを１０ｎｍから１００ｎｍまで１０ｎｍずつ増加させ、入射角を０度から６０度まで１５度間隔で調整したものである。このようなシミュレーション結果により、本出願の実施態様に係る構造において光吸収層の厚さと上面の傾斜角を調整することにより、多様な色相を実現できることが分かる。
【００５４】
前記光反射層は、光を反射可能な材料であれば特に限定されないが、光反射率は、材料に応じて決定可能であり、例えば、５０％以上で色相実現が容易である。光反射率は、ｅｌｌｉｐｓｏｍｅｔｅｒを用いて測定することができる。
【００５５】
前記光吸収層は、４００ｎｍにおける屈折率（ｎ）が０〜８であることが好ましく、０〜７であってもよく、０．０１〜３であってもよく、２〜２．５であってもよい。屈折率（ｎ）は、ｓｉｎθ１／ｓｉｎθ２（θ１は、光吸収層の表面で入射する光の角であり、θ２は、光吸収層の内部における光の屈折角である）で計算される。
【００５６】
前記光吸収層は、３８０〜７８０ｎｍにおける屈折率（ｎ）が０〜８であることが好ましく、０〜７であってもよく、０．０１〜３であってもよく、２〜２．５であってもよい。
【００５７】
前記光吸収層は、４００ｎｍにおける消滅係数（ｋ）が０超過４以下であり、０．０１〜４であることが好ましく、０．０１〜３．５であってもよく、０．０１〜３であってもよいし、０．１〜１であってもよい。消滅係数（ｋ）は、−ｌ／４ｐＩ（ｄＩ／ｄｘ）（ここで、光吸収層内における経路単位長（ｄｘ）、例えば、１ｍあたりの光の強度の減少分率ｄＩ／Ｉにｌ／４ｐを乗算した値であり、ここで、ｌは、光の波長である。
【００５８】
前記光吸収層は、３８０〜７８０ｎｍにおける消滅係数（ｋ）が０超過４以下であり、０．０１〜４であることが好ましく、０．０１〜３．５であってもよく、０．０１〜３であってもよいし、０．１〜１であってもよい。
【００５９】
４００ｎｍ、好ましくは、３８０〜７８０ｎｍの可視光線全体波長領域における消滅係数（ｋ）が前記範囲であるので、可視光線範囲内で光吸収層の役割を果たすことができる。
【００６０】
同一の屈折率（ｎ）値を有するとしても、３８０〜７８０ｎｍにおける消滅係数（ｋ）値が０の場合と消滅係数（ｋ）値が０．０１の場合は、
【数３】
2020507095.tif 000005
＞１の差を示すことができる。例えば、ガラス／アルミニウム／アルミニウム酸化物／空気層の積層構造に、光源としてＤ６５（太陽光スペクトル）を照射した場合をシミュレーションした時、前記アルミニウム酸化物のｋ値が０の時と０．０１の時のＥ＊ａｂは、下記表１のように得られた。この時、アルミニウム層の厚さｈ１は１２０ｎｍであり、アルミニウム酸化物層の厚さｈ２は下記表１に記載した。ｋ値はシミュレーションのために任意に０と０．０１に設定し、ｎ値はアルミニウムの値を用いた。
【００６１】
【表１】
2020507095.tif 000006
【００６２】
例えば、樹脂中に染料を添加して光を吸収する方式を利用することと、前述のような消滅係数を有する材料を用いる場合には、光を吸収するスペクトルが異なる。樹脂中に染料を添加して光を吸収する場合、吸収波長帯が固定され、コーティング厚さの変化に応じて吸収量が変化する現象のみ発生する。また、所望の光吸収量を得るために、光吸収量を調節するために最小数マイクロメートル以上の厚さ変化が必要である。反面、消滅係数を有する材料では、厚さが数または数十ナノメートル規模に変化しても吸収する光の波長帯が変化する。
【００６３】
一実施態様によれば、前記光反射層は、金属層、金属酸窒化物層または無機物層であってもよい。前記光反射層は、単一層から構成され、２層以上の多層から構成されてもよい。
【００６４】
一例として、前記光反射層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）および銀（Ａｇ）の中から選択される１種または２種以上の材料、その酸化物、窒化物または酸窒化物、炭素および炭素複合体のうちの１種または２種以上の材料を含む単一層または多層であってもよい。例えば、前記光反射層は、前記材料の中から選択される２つ以上の合金、その酸化物、窒化物または酸窒化物を含むことができる。例えば、前記光反射層は、前記金属の中から選択される２つ以上の合金を含むことができる。より具体的には、前記光反射層は、モリブデン、アルミニウムまたは銅を含むことができる。もう一つの例によれば、前記光反射層は、炭素または炭素複合体を含むインクを用いて製造されることにより、高抵抗の反射層を実現することができる。炭素または炭素複合体としては、カーボンブラック、ＣＮＴなどがある。前記炭素または炭素複合体を含むインクは、前述した材料またはその酸化物、窒化物または酸窒化物を含むことができ、例えば、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）および銀（Ａｇ）の中から選択される１種または２種以上の酸化物が含まれる。前記炭素または炭素複合体を含むインクを印刷した後、硬化工程が追加的に行われてもよい。
【００６５】
前記光反射層は、２種以上の材料を含む場合、２種以上の材料を１つの工程、例えば、蒸着または印刷の方法を利用して形成することもできるが、１種以上の材料で先に層を形成した後、追加的に１種以上の材料でその上に層を形成する方法が利用可能である。例えば、インジウムやスズを蒸着して層を形成した後、炭素を含むインクを印刷した後、硬化させて光反射層を形成することができる。前記インクは、チタン酸化物、シリコン酸化物のような酸化物が追加的に含まれてもよい。
【００６６】
一実施態様によれば、前記光吸収層は、単一層であってもよく、２層以上の多層であってもよい。前記光吸収層は、３８０〜７８０ｎｍにおける消滅係数（ｋ）を有する材料、すなわち消滅係数が０超過４以下、好ましくは０．０１〜４の材料からなる。例えば、前記光吸収層は、金属、半金属、および金属や半金属の酸化物、窒化物、酸窒化物および炭化物からなる群より選択される１つまたは２つ以上を含むことができる。前記金属または半金属の酸化物、窒化物、酸窒化物または炭化物は、当業者が設定した蒸着条件などによって形成することができる。光吸収層は、光反射層と同一の金属、半金属、２種以上の合金または酸窒化物を含んでもよい。
【００６７】
例えば、前記光吸収層は、インジウム（Ｉｎ）、チタン（Ｔｉ）、スズ（Ｓｎ）、シリコン（Ｓｉ）、ゲルマニウム（Ｇｅ）、アルミニウム（Ａｌ）、銅（Ｃｕ）、ニッケル（Ｎｉ）、バナジウム（Ｖ）、タングステン（Ｗ）、タンタル（Ｔａ）、モリブデン（Ｍｏ）、ネオジム（Ｎｂ）、鉄（Ｆｅ）、クロム（Ｃｒ）、コバルト（Ｃｏ）、金（Ａｕ）および銀（Ａｇ）の中から選択される１種または２種以上の材料またはその酸化物、窒化物または酸窒化物を含む単一層または多層であってもよい。具体例として、前記光吸収層は、銅酸化物、銅窒化物、銅酸窒化物、アルミニウム酸化物、アルミニウム窒化物、アルミニウム酸窒化物およびモリブデンチタン酸窒化物の中から選択される１種または２種以上を含む。
【００６８】
一例によれば、前記光吸収層は、シリコン（Ｓｉ）またはゲルマニウム（Ｇｅ）を含む。
【００６９】
シリコン（Ｓｉ）またはゲルマニウム（Ｇｅ）からなる光吸収層は、４００ｎｍにおける屈折率（ｎ）が０〜８であり、０〜７であってもよく、消滅係数（ｋ）が０超過４以下、好ましくは０．０１〜４であり、０．０１〜３または０．０１〜１であってもよい。
【００７０】
もう一つの例によれば、前記光吸収層は、銅酸化物、銅窒化物、銅酸窒化物、アルミニウム酸化物、アルミニウム窒化物、アルミニウム酸窒化物およびモリブデンチタン酸窒化物の中から選択される１種または２種以上を含む。この場合、光吸収層は、４００ｎｍにおける屈折率（ｎ）が１〜３、例えば、２〜２．５であってもよいし、消滅係数（ｋ）が０超過４以下、好ましくは０．０１〜２．５、好ましくは０．２〜２．５、より好ましくは０．２〜０．６であってもよい。
【００７１】
一例によれば、前記光吸収層は、ＡｌＯｘＮｙ（ｘ＞０、ｙ＞０）である。
【００７２】
もう一つの例によれば、前記光吸収層は、ＡｌＯｘＮｙ（０≦ｘ≦１．５、０≦ｙ≦１）であってもよい。
【００７３】
もう一つの例によれば、前記光吸収層は、ＡｌＯｘＮｙ（ｘ＞０、ｙ＞０）であり、全体原子数１００％に対して各原子の数が下記式を満足する。
【００７４】
【数４】
2020507095.tif 000007
【００７５】
一実施態様によれば、前記光吸収層は、４００ｎｍ、好ましくは３８０〜７８０ｎｍにおける消滅係数（ｋ）を有する材料からなり、例えば、光吸収層／光反射層は、ＣｕＯ／Ｃｕ、ＣｕＯＮ／Ｃｕ、ＣｕＯＮ／Ａｌ、ＡｌＯＮ／Ａｌ、ＡｌＮ／ＡＬ／ＡｌＯＮ／Ｃｕ、ＡｌＮ／Ｃｕなどの材料で形成されてもよい。
【００７６】
一実施態様によれば、前記光反射層の厚さは、最終構造において所望の色相に応じて決定可能であり、例えば、１ｎｍ以上、好ましくは２５ｎｍ以上、例えば、５０ｎｍ以上、好ましくは７０ｎｍ以上である。
【００７７】
一実施態様によれば、前記光吸収層の厚さは、５〜５００ｎｍ、例えば、３０〜５００ｎｍであってもよい。
【００７８】
一実施態様によれば、前記光吸収層の領域別厚さの差は、２〜２００ｎｍであり、所望の色相差に応じて決定可能である。
【００７９】
一実施態様によれば、前記光反射層の下面または前記光吸収層の上面に備えられた基材をさらに含んでもよい。前記基材の上面の傾斜度のような表面特性は、前記光反射層および光吸収層の上面と同一であってもよい。これは、光反射層と光吸収層が蒸着方法によって形成されることにより、基材、光反射層および光吸収層が同一角度の傾斜面を有することができる。例えば、前記のような構造は、基材の上面に傾斜面または立体構造を形成し、その上に光反射層および光吸収層を順に蒸着するか、光吸収層および光反射層を順に蒸着することにより実現できる。
【００８０】
一例によれば、前記基材の表面に傾斜面または立体構造を形成することは、紫外線硬化型樹脂にパターンを形成し、紫外線を用いて硬化することにより製造するか、レーザで加工する方法で行うことができる。一実施態様によれば、前記装飾部材は、デコフィルム、またはモバイル機器のケースであってもよい。前記装飾部材は、必要に応じて粘着層をさらに含んでもよい。
【００８１】
前記基材の材料は特に限定されず、前記のような方法で傾斜面または立体構造を形成する場合、当技術分野で公知の紫外線硬化型樹脂が使用できる。
【００８２】
前記光吸収層上には、追加的に保護層が備えられてもよい。
【００８３】
一例によれば、前記光吸収層または光反射層が備えられた基材の反上面には、追加的に接着剤層が備えられてもよい。この接着剤層は、ＯＣＡ（ｏｐｔｉｃａｌｌｙ  ｃｌｅａｒ  ａｄｈｅｓｉｖｅ）層であってもよい。前記接着剤層上には、必要に応じて保護のための剥離層（ｒｅｌｅａｓｅ  ｌｉｎｅｒ）が追加的に備えられてもよい。
【００８４】
本明細書では、光反射層および光吸収層を形成する方法の例示としてスパッタリング方式のような蒸着を言及したが、本明細書に記載の実施態様に係る構成および特性を有することができれば、薄膜を作製する多様な方式の適用が可能である。例えば、蒸発蒸着法、ＣＶＤ（ｃｈｅｍｉｃａｌ  ｖａｐｏｒ  ｄｅｐｏｓｉｔｉｏｎ）、ウェットコーティング（ｗｅｔ  ｃｏａｔｉｎｇ）などが使用できる。
【実施例】
【００８５】
以下、実施例を通じて本発明をより詳細に説明する。以下の実施例は本発明を例示するためのものに過ぎず、本発明の範囲を限定するためのものではない。
【００８６】
実施例１〜３
【００８７】
ＰＥＴ基材上に紫外線硬化型樹脂を塗布してパターン（図１２）を形成した後、窒素を添加して、反応性スパッタリング法（ｒｅａｃｔｉｖｅ  ｓｐｕｔｔｅｒｉｎｇ）によってＡｌＯｘＮｙ（０≦ｘ、０．１≦ｙ≦１）光吸収層を基材のパターン上に形成した。光吸収層上に１００ｎｍの厚さのＡｌをスパッタリング方式で蒸着して光反射層（Ａｌ、厚さ１２０ｎｍ）を形成した。
【００８８】
パターンの形態は、図１２のように非対称プリズム構造が繰り返された構造で形成し、パターンの一方面の傾斜角度は６０゜であり、反対側の傾斜角度を４０゜（実施例１）、３０゜（実施例２）、２０゜（実施例３）としてサンプルを製造した。この時、パターンのピッチは１００マイクロメートルであり、パターンの高さは２５マイクロメートルであった。得られたサンプルの基材側に光を入射させて、光吸収層を通過し、光反射層で反射した光を基材側から観察することができる。得られたサンプルから観測された光吸収層の厚さおよび色相を図１３に示した。アルミニウム酸窒化物層のｎおよびｋ値は図２２に記載されている。
【００８９】
比較例１
【００９０】
図１２のようにパターンの傾斜面が両方とも６０゜となるようにし、光吸収層の厚さをすべて同一に形成したことを除けば、実施例１〜３と同一にサンプルを製造した。
前記実施例１〜３と比較例１の色相を図１３に示した。実施例１の場合、左右色相が黄色系で類似に見えるが、左側で赤いトーンの変化を確認することができた。実施例２の場合、左側の角度が減少するに伴って、色相が紫トーンに変化する。実施例３の場合、実施例２よりも濃い紫色となった。これに対し、比較例１の場合、左右同一に黄色系の色相が現れることを確認することができた。
【００９１】
実施例４
【００９２】
パターンの形態を図１４のように形成することにより、光吸収層の断面の三角形の頂点を基準として左側傾斜面上の光吸収層の蒸着厚さを５．７ｎｍ、右側傾斜面上の光吸収層の蒸着厚さを３．７ｎｍとしたことを除けば、実施例１〜３と同一に実施した。得られたサンプルの傾斜面で垂直な方向の色相の写真を図１６に示した。
【００９３】
実施例５
【００９４】
光吸収層の断面の三角形の頂点を基準として左側傾斜面上の光吸収層の蒸着厚さを１９．０ｎｍ、右側傾斜面上の光吸収層の蒸着厚さを１２．２ｎｍとしたことを除けば、実施例４と同一に実施した。得られたサンプルの傾斜面で垂直な方向の色相の写真を図１６に示した。
【００９５】
比較例２
【００９６】
パターンの形態を図１５のように両面対称形の傾斜面を有するように形成し、光吸収層の傾斜面上の光吸収層の蒸着厚さを６．３ｎｍと均一にしたことを除けば、実施例４と同一に実施した。得られたサンプルの傾斜面で垂直な方向の色相の写真を図１６に示した。
【図１】
2020507095.tif 000008
【図２】
2020507095.tif 000009
【図３】
2020507095.tif 000010
【図４】
2020507095.tif 000011
【図５】
2020507095.tif 000012
【図６】
2020507095.tif 000013
【図７】
2020507095.tif 000014
【図８】
2020507095.tif 000015
【図９】
2020507095.tif 000016
【図１０】
2020507095.tif 000017
【図１１】
2020507095.tif 000018
【図１２】
2020507095.tif 000019
【図１３】
2020507095.tif 000020
【図１４】
2020507095.tif 000021
【図１５】
2020507095.tif 000022
【図１６】
2020507095.tif 000023
【図１７（ａ）】
2020507095.tif 000024
【図１７（ｂ）】
2020507095.tif 000025
【図１７（ｃ）】
2020507095.tif 000026
【図１７（ｄ）】
2020507095.tif 000027
【図１７（ｅ）】
2020507095.tif 000028
【図１７（ｆ）】
2020507095.tif 000029
【図１７（ｇ）】
2020507095.tif 000030
【図１７（ｈ）】
2020507095.tif 000031
【図１７（ｉ）】
2020507095.tif 000032
【図１８】
2020507095.tif 000033
【図１９】
2020507095.tif 000034
【図２０】
2020507095.tif 000035
【図２１】
2020507095.tif 000036
【図２２】
2020507095.tif 000037
【国際調査報告】
2020507095.tif 000038
2020507095.tif 000039
2020507095.tif 000040
2020507095.tif 000041